FR 2534486 A1 19840420 FR 8217315 A 19821015 Support particulaire greffé en surface, son procédé de préparation et adsorbants pour chromatographie-d'affi- nité incorporant ce support, ainsi que leur utilisation, notamment en biologie. L'invention concerne un support pour adsorbants uti- lisables en chromatographie d'affinité, notamment dans le domaine de la biologie. Plus précisément, l'invention a pour objet un support particulaire, obtenu à partir de particules d'une matière Polymère inerte, qui présente en surface des fonctions chimiques aptes à former des laisons covalentes avec des ligands utilisables en chromatographie d'affinité, notamment pour la séparation ou l'élimination de substances biologiques. L'invention a également pour objet un procédé de préparation de ce support. L'invention a en outre pour objet les adsorbants pour chromatographie d'affinité obtenus par fixation covalente d'un ligand approprié sur ce support. Enfin, l'invention a pour objet l'utilisation de tels adsorbants, notamment pour la récupération ou l'élimination de substances biologiques, en particulier à partir du sang. L'utilisation de-supports inertes porteurs d'éléments biofonctionnels fixés par des liaisons covalentes s'est généralisée-et étendue à un grand nombre d'applications biologiques et biomédicales -En particulier, on a déjà pro- posé d'utiliser, en chromatographie d'affinité, en tant qu'adsorbants des supports inertes porteurs de ligands ap- propriés pour la purification de substrats biologiques ou l'extraction de substances biologiques intéressantes à par- tir de substrats biologiques tels que notamment le sang Le pouvoir séparateur de l'adsorbant dépend de la spécificité du ligand fixé sur le support vis à vis de la substance à éliminer ou à extraire Il est à ce propos essentiel que les propriétés physico-chiiques et chimiques du support n'aient pas d'effet défavorable sur l'interaction entre le ligand et la molécule à fixer. -2- Compte tenu de ces considérations, on a déjà cherché à exploiter de très nombreux supports présentant des pro- priétés variées. Ainsi, il existe actuellement un grand nombre de sup- ports utilisés en chromatographie d'affinité La plupart- se présentent sous forme de gels qui diffèrent suivant la dimension des mailles et la composition chimique des chaî- nes macromoléculaires qui les constituent (cellulose, dex- tran, agarose, polyacrylamide, polystyrène, divinyl benzè- ne). Par ailleurs, certains supports solides tels que bil- les de verre, céramique, etc, retenant un ligand spécifi- que, sont utilisés dans le même but en exploitant le phénomène d'absorption. Toutefois, aucun des supports proposés jusqu'à pré- sent ne s'est révélé satisfaisanten particulier pour for- mer des adsorbants utilisables en chromatographie d'affini- té sur colonne. On a pu établir que les différents inconvénients présentés en chromatographie d'affinité sur colonne par les supports de l'art anté- rieur pouvaient être éliminés en ayant recours à un support particulaire (se présentant sous forme de poudre ou de billes selon la taille des particules), présentant une bonne stabilité dimensionnelle tout en possédant ine bonne réactivité chimique, pratiquement limitée à sa surface, vis à vis du ligand spécifique de la substance, notamment biologique, à récupérer ou éliminer. On c o N N a î t certes déjà de nombreux supports qui, sous forme particulaire, présentent les propriétés méca- niques requises Cependant on n'avait pas jusqu'à pré- sent résolu de façon satisfaisante le problème de la fixa- tion du ligand choisi sur un tel support. L'invention apporte une solution satisfaisante à ce problème en fournissant un support particulaire modifié, qui après fixation covalente d'un ligand approprié, con- duit à l'obtention d'un adsorbant efficace et stable pour 3 - chromatographie d'affinité sur colonne. Plus précisément; l'invention a pour objet un support particulaire pour la fabrication d'adsorbants pour chro- matographie d'affinité sur colonne, caractérisé en ce qu'il est essentiellement constitué de particules d'une matière polymère de base aptes à être utilisées en chromatographie sur colonne et sur lesquelles sont greffées, essentielle- ment en surface, des molécules d'au moins un monomère in- saturé capable de former un copolymère avec la matière de base et porteur d'au moins une fonction chimique capable de former, ultérieurement, dans des conditions non dénatu- rantes, une liaison covalente avec le ligand utilisé dans l'adsorption envisagée. On entend ici par "particules d'une matière polymère de base aptes à être utilisées en chromatographie sur co- lonne" des particules d'une matière présentant notamment et simultanément, à l'état de particules, les qualités suivantes: tenue dimensionnelle sous pression, résistance à l'écrasement, -densité supérieure à l'unité, inerties chimique et physico-chimique suffisantes dans les conditions d'utilisation, insolubilité dans la plupart des solvants, notamment dans l'eau et les solutions aqueuses, taux de gonflement faible. Parmi les matières qui, à l'état particulaire, répon- dent à cette définition on peut citer notamment: le chlo- rure de polyvinyle, le polystyrène et le poly-chloro-tri- fluoroéthylène et leurs copolymères présentant les carac- téristiques susindiquées. Suivant la taille de ces particules on parlera de "poudres ou microbilles" (taille inférieure à 1 mm) ou de "billes" (particules pratiquement sphériques ayant des diamètres supérieurs à 1 mm). Le "greffage en surface" du monomère insaturé conduit à "l'encapsulation" plus ou moins importante de la particu- le dans une couche de copolymère de la matière de base et -4- du monomère insaturé greffé. Le monomère greffé doit présenter outre une insatu- ration, par exemple une double liaison carbone-carbone, capable de former, par greffage, un copolymère avec la matière de base, au moins une fonction chimique capable de former ultérieurement une liaison covalente avec le ligand dont l'utilisation est envisagée, et ceci dans des conditions non dénaturantes pour le ligand, c'est-à-dire des conditions qui ne modifient pas de façon importante l'aptitude du ligand une fois fixé à réagir de façon sé- lective avec la substance à adsorber. Le monomère greffé comportera, en tant que fonction chimique répondant à cette définition,par exemple et de façon préférée,au moins une fonction chimique choisie parmi: les fonctions acide carboxylique activables par les carbodiimides, les fonctions amide activables par le glutaraldé- hyde, et les fonctions amine activables par le glutaraldé- hyde. En tant que monomères insaturés répondant à la défi- nition donnée ci-dessus on peut citer l'acide acrylique, l'acrylamide et l'allylamine. L'invention a également pour objet un procédé pour la préparation du support particulaire selon l'invention Ce procédé utilise, comme source d'énergie, des rayonnements ionisants, en l'absence de tout catalyseur chimique. Plus précisément, le procédé selon l'invention pour la préparation d'un support particulaire greffé, défini précédemment,est caractérisé en ce qu'il consiste essen- tiellement à effectuer le greffage radiochimique, sur des particules d'une matière polymère de base choisie, du monomère insaturé choisi, en solution dans un solvant non - agressif vis à vis des réactifs ou en l'absence de sol- vant Selon ce procédé, on a essentiellement recours à trois types de techniques de greffage radiochimiques connus à savoir: le greffage après préirradiation en présence d'oxygène, le greffage après préirradiation en absence d'oxy- gène, le greffage direct sous rayonnements. On rappellera brièvement ci-après le principe de chacune de ces trois techniques. 1) Greffage après préirradiation en présence d'oxy- gène (greffage sur polymèresperoxydés) Cette méthode consiste à peroxyder le polymère de base en l'irradiant en présence d'oxygène puis à effec- tuer le greffage dans une seconde étape au cours de la- quelle on décompose, notamment par la chaleur, les peroxy- des macromoléculaires formés, en présence du monomêre à greffer. 2) Greffage après préirradiation en absence d'oxygène: Cette méthode consiste à irradier, dans une première étape, un polymère à l'état vitreux ou cristallisé Les macroradicaux formés ont une mobilité très réduite et cer- tains d'entre eux restent "piègés" sans se recombiner. Dans une seconde étape, on laisse diffuser le monomère à greffer dans le polymère ainsi traité; les macroradicaux formés précédemment amorcent la polymérisation et on ob- tient un copolymère greffé. 3) Greffage direct sous rayonnements: Cette méthode -consiste à utiliser directement les macroradicaux formés lors de la radiolyse du polymère de base pour amorcer la polymérisation du polymère à greffer présent dans le milieu au moment de l'irradiation. Dans tous les cas, les rayonnements ionisants pro- 3 viennent avantageusement d'accélérateurs d'électrons ou de sources de cobalt 60. -6- Selon l'invention, on a établi que des résultats par- ticulièrement satisfaisants sont obtenus lorsque le gref- fage est effectué sur des particules de polymère de base dont la tail- le est située dans la gamme d'environ 10 à environ 5 000 p; dans un solvant tel que l'eau, l'acétone ou l'étha- nol, purs ou en mélange; à une concentration du monomère dans le solvant de à 80 % en poids; pendant une durée de 1 à 6,5 heures à une température située dans la gamme allant de la température ambiante à la température d'ébullition du sol- vant utilisé; et avec une dose d'irradiation comprise dans la gamme de 0,3 à 8 Mrad. Selon un mode préféré de réalisation, le procédé se- lon l'invention pour la préparation du support particulai- re greffé, défini précédemment, est donc caractérisé en ce qu'il consiste essentiellement à effectuer le greffage radio- chimique, sur des particules d'une matière polymère de base choisie dont la taille est située dans la gamme d'en- viron 10 à environ 5 000 p, du monomère insaturé choisi, en solution à une concentration de 10 à-80 % en poids, dans l'eau, l'acétone ou l'éthanol, purs ou en mélange, pendant une durée de 1 à 6,5 heures, à une température située dans la gamme allant de la température ambiante à la température d'ébullition du solvant utilisé, avec une dose d'irradiation comprise dans la gamme de 0,3 à 8 Mrad. -7 - Le support partiçulaire greffé en surface selon l'in- vention, obtenu comme il vient d'être décrit, ou selon tout autre procédé, est stable et peut être conservé tel quel. Ce support particulaire greffé est avantageusement utilisé pour préparer des adsorbants pour chromatographie, notamment dans le domaine de la biologie. Dans ce domaine, depuis déjà un certain nombre d'an- nées, on effectue des recherches intensives en vue de met- tre au point des dispositifs permettant d'extraire ou d'éliminer, de manière sûre et efficace, différentes sub- stances à partir de matières biologiques, en particulier à partir du sang. Pour ce faire, un des moyens les plus efficaces en- visagés jusqu'à ce jour consiste à adsorber la substance à extraire ou à éliminer sur un adsorbant muni d'une sub- stance apte à réagir de façon spécifique avec ladite substance à extraire ou à éliminer. Ainsi, on peut par exemple éliminer du sang, in vi- tro ou par circulation extracorporelle in vivo, un anti- corps, un antigène ou un substrat d'enzyme en faisant passer le sang à purifier sur un adsorbant muni respecti- vement de l'antigène, anticorps ou enzyme correspondant. Cette méthode peut également être-utilisée, notamment in vitro, pour récupérer à partir du sang des constituants biologiques recherchés, notamment en thérapeutique, tels qu'antigènes ou anticorps. Le support particulaire greffé en surface selon l'in- vention convient particulièrement bien à la préparation de tels adsorbants - En effet, un tel support présente à sa surface un grand nombre de sites réactifs vis à vis notamment des ligands de substance biologiques -Comme on peut, en fai- sant varier notamment la taille des particules, la nature du monomère greffé et la longueur des greffons grâce à un choix approprié des conditions de greffage, régler-sur -8- ce support la distance, la densité et la répartition des sites réactifs, il est possible d'y fixer par covalence, un très grand nombre de ligands, en particulier des li- gands spécifiques de substances biologiques. La fixation covalente du ligand sur le support par- ticulaire a lieu selon des méthodes connues, telles que décrites par exemple dans Irarunochemistry 1, 219-229, ( 1964), J of Irmunological Methods 11, 129133 ( 1976) et Science 195, 302 ( 1977), après activation des sites réactifs du support Il est rap- pelé à ce propos que l'activation des fonctions acide peut se faire au moyen de carbodiimides et celle des fonctions amide et amine au moyen de glutaraldéhyde. A ce propos, on a établi selon l'invention que les sites réactifs sont rendus plus accessibles pour la fixation covalente du ligand lorsqu'on effectue une hydra- tation du support, préalable à l'activation Donc, selon l'invention, ou hydrate de préférence le support avant de procéder à son activation, puis à la fixation covalente du ligand. La durée de l'hydratation dépend essentiellement de la structure et de la composition du support particulaire greffé. Cette durée peut être déterminée aisément par l'homme du métier, pour chaque type de support Par exemple, dans le cas d'un support particulàire greffé à l'acide acryli- que, ou à l'acrylamide après hydrolyse des fonctions amide en fonctions acide, on peut déterminer la durée d'hydrata- tion optimum (au bout de laquelle le maximum de fonctions acide sont rendues accessibles) en suivant les variations de p H d'une solution de soude dans laquelle un échantil- lon du support greffé est mis en suspension. En tout état de cause, on a pu établir que selon l'invention une durée d'hydratation préalable de 24 heures suffit à rendre accessibles toutes les fonctions utilisa- bles A ce stade le taux de gonflement, en volume, du sup- port est au maximum de 10 % et le support conserve toutes 9 - ses caractéristiques mécaniques désirées pour la chromato- graphie d'adsorption sur colonne. L'invention a donc en outre pour objet un adsorbant pour chromatographie d'affinité, caractérisé en ce qu'il résulte de la fixation covalente du ligand spécifique de la substance à adsorber, sur le support particulaire selon l'invention. L'invention a de plus pour objet un procédé pour la préparation de cet adsorbant pour chromatographie d'af- finité, caractérisé en ce qu'il consiste essentiellement à fixer par covalence le ligand spécifique de la substance à adsorber, sur le support apres activation de celui-ci, précédée de préférence d'une hydratation. Enfin l'invention a pour objet l'utilisation d'un tel adsorbant, en particulier dans le domaine de la biologies et notamment pour extraire ou éliminer une substance bio- logique du sang, in vitro ou par circulation extracorporel- le in vivo. L'invention sera mieux comprise à l'aide des exemples non limitatifs qui suivent. I Exemples de préparation de supports. Exemple 1 Poudre de chlorure de polyvinyle greffée par de l'a- crylamide, après irradiation en l'absence d'oxygène. Le support de base est une poudre de chlorure de poly- vinyle (commercialisée sous la dénomination PVC Lycovyl GB 1220) dont la granulométrie est comprise entre 100 et microns Le greffage d'acrvlamide est effectué en ab- sence d'oxygène La poudre est d'abord irradiée en atmosphère d'azote sous rayonnement Y Une dose de 0,57 Mrad est ap- pliquée avec un débit de 0,19 Mrad/heure. La poudre est ensuite mise au contact du monomère en solution dans un mélange eau-acétone ( 3:5) contenant 15 % d'acrylamide pendant lh 30 à température ambiante, toujours à l'abri de l'oxygène et sous agitation. La poudre greffée est alors lavée dans un mélange eau- - acétone ( 3:5) et séchée. Le greffage pondérai qui est défini comme étant égal p x 100 Pl étant le poids final et PO le poids initial) est de 12,7 %. L'hydrolyse des fonctions amide accessibles réalisée dans une solution d'acide chlorydrique 3 N pendant 3 heures à reflux permet ensuite d'évaluer les fonctions acide car- boxylique obtenues et de les doser par la soude De cette manière le dosage conduit à une évaluation de 2,35 % (en poids) de chaînes dérivées de l'acrylamide présentant un site actif. Exemple 2 Poudre de chlorure de polyvinyle greffée par de l'a- crylamide, après irradiation en l'absence d'oxygène. Le support de base est le même que dans l'exemple 1. Le greffage d'acrylamide est effectué suivant le même pro- cédé-et dans les mêmes conditions d'irradiation que dans l'exemple 1 La solution de greffage contient 20 % d'a- crylamide et le greffage à la température ambiante dure 1 heure La poudre lavée et séchée est ainsi greffée à 24 % en poids et 5 % de polyacrylamide actif peuvent être dosés. Exemple 3 Poudre de chlorure de polyvinyle greffée par de l'a- cide acrylique, après irradiation en l'absence d'oxygène. Le support de base est le même que dans l'exemple 1. Le greffage d'acide acrylique est effectué en atmos- phère d'azote L'irradiation est faite dans un premier temps, une dose de 0,6 Mrad étant appliquée sous électrons. Le greffage est ensuite réalisé par agitation de la poudre, toujours en atmosphère d'azote, en suspension dans une solution contenant 10 % d'acide acrylique dans l'eau en présence de 0,15 % d'inhibiteur (sel de Mohr) pendant 1 heure à 85 20 C. Le greffage est évalué à 3,5 % par dosage des fonctions 11 - acide carboxylique par la soude. Exemple 4 Poudre de chlorure de polyvinyle greffée par de l'allyl- amine, après irradiation en l'absence d'oxygène. Le support de base est le même que dans l'exemple 1. L'irradiation et le greffage d'allylamine sont effectués en absence d'oxygène, sous vide La poudre est préirradiée sous électrons ayant une énergie de 3 Me V La dose appli- quée est de 5 Mrad Le greffage est réalisé en laissant la poudre au contact d'une solution d'allylamine à une con- centration de 50 % dans l'éthanol, sous agitation, pendant lh à 40 2 C Les lavages sont réalisés dans l'éthanol. Le greffage pondérai mesuré est de 6 % Exemple 5 Billes de polystyrène greffées par de l'acide acryli- que, après irradiation en présence d'oxygène. Le support, sous forme de billes de diamètre 3,2 mm, est constitué de polystyrène Il est peroxydé par irradia- tion à l'air, sous rayonnements y Une dose de 7-5 Mrad est appliquée à un débit de 0,44 Mrad/heure Le support est ensuite agité dans une solution contenant en poids 79,6 % d'acide acrylique, 20 % d'eau, 0,4 % de sel de Mohr, pendant 6 h 30, * à 87 2 C, sous atmosphère d'azote. Le taux de greffage pondéral est de 2,8 %; il est évalué, par dosage, à 0,29 %. Exemple 6 Billes de polystyrène greffées par de l'acrylamide, près -irradiation en présence-d'oxygène. Des billes de polystyrène de 3,2 mm de diamètre sont greffées par de l'acrylamide dans les conditions suivantes: La peroxydation du support est réalisée par irradia- tion, à l'air, sous électrons ( 3 Me V) avec une dose de 7,5 Mrad. Anrès 24 heures, les billes sont plongées dans une solution contenant en poids 59,4 % d'acrylamide, 40 % d'eau, et 0,6 % de sel de Mohr, dans laquelle barbote de l'azote La tem- 12 - pérature de la solution est de 92 2 C, la durée de gref- úfage est de 6 h 30. Le taux de greffage pondéral est de 0,45 %. Exemple 7 Billes de polystyrène greffées par de l'acrylate de butyle et de l'acide acrylique, après irradiation en pré- sence d'oxygène. Des billes de polystyrène de 3,2 mm de diamètre sont greffées simultanément, dans les mêmes conditions d'irra- diation que celles décrites dans l'exemple 6,par de l'acide acrylique et de l'acrylate de butyle pour augmenter la balance hydrophile/ hydrophobe. Le greffage est effectué dans une solution contenant en poids, 5 % d'acrylate de butyle, 74,6 % d'acide acrylique, 20 % d'eau et 0,4 % de sel de Mohr, à 87 20 c pendant lh 45. Le taux de greffage pondéral est de 2,4 %. Exemple 8 Billes de polystyrène greffées par de l'acide acryli- que, après irradiation en présence d'oxygène. Des billes de polystyrène de 3,2 mm de diamètre sont greffées par de l'acide acrylique La méthode utilisée est la peroxydation, l'irradiation du support étant effec- tuée sous faisceau d'électrons ( 3 Me V), à l'air, avec une dose de 7,5 Mrad - Apres 24 heures, les billes, plongées dans une solu- tion contenant en poids 79,6 % d'acide acrylique, 20 % d'eau et 0,4 % de sel de Mohr, sont agitées pendant 4 heures à 87 2 C, en maintenant dans la solution, un barbotage d'azote. Le greffage pondéral est de 2,6 % et le greffage moesuré par dosage desfonctions acide est de 0,12 %. Exemple 9 Poudre de copolymère chlorure de polyvinyle-acétate de vinyle greffée par de l'acide acrylique, après irradia- tion en présence d'oxygène. Le support de base est un copolymère, sous forme de mi- crobilles, de chlorure de polyvinyle contenant 10 % d'acétate de vinyle 13 - (camercialisé sous la dénomination Lucovyl SA 6001), dont la granulométrie est comprise entre 100 et 200 microns. Le greffage de l'acide acrylique est effectué après irradiation, à l'air, de la poudre, sous rayonnements y, à une dose de 0,3 Mrad dispensée en 1 heure La solution de greffage, hors de laquelle l'oxygène est chassé par barbo- tage d'azote, contient, en poids, 9,95 % d&acide acrylique dans 90 % d'eau, en présence de 0,05 % de sel de Mohr Elle est chauffée à 80 2 C durant le temps de greffage de 1 heure. Le taux de greffage pondéral, mesuré par différence de poids, après lavage et séchage est de 3,6 % Le dosage des fonctionsacide carboxylique correspond à 1,5 % de gref- fage. Exemple 10 Poudre de copolymère de chlorotrifluoroéthylène et de fluorure de vinylidène greffée par l'acide acrylique, après irradiation en l'absence d'oxygène. Un support de base constitué de copolymère de chloro- trifluoréthylène et de fluorure de vinylidène commercialisé sous la dénomination Kel-F) de granulométrie comprise entre 80 et 160 microns, est greffé par de l'acide acrylique dans les conditions sui- vantes: une préirradiation du support est réalisée en absenoe d'oxy- gène, sous vide, sous électrons ( 3 Me V) avec une dose de 0,87 Mrad. Le greffage est ensuite effectué, sous vide, à 90 2 C pendant lh O 10 au contact d'une solution de 20 % d'acide acrylique dans l'eau en présence de 0,2 % de sel de Mohr. Les fonctions acide dosées correspondent à un taux de greffage dosable de 8,9 %. II Exemples de préparation d'adsorbants. Exemple 11 Fixation d'acides aminés sur un support. On utilise le support obtenu à l'exemple 1. Après hydratation du support, les fonctions amide sont activées par incubation du support greffé pendant 17 h à 37 C dans une solution contenant 6 % de glutaraldéhyde en tampon MES ( 0,1 M) à p H 7,4, à raison de 25 ml de solution 14 - pour un gramme de support greffé. Le support est mis en suspension à raison de 1 g/10 ml et agité dans une solution d'acide aminé ( 50 g/l) en tampon MEQ ( 0,1 M) maintenue à une température de 5 C pendant 5 heures. Les manipulations sont effectuées à différents p H: 6,5; 7,5; 8,5, avec deux acides aminés différents: la lysine et l'acide glutamique. Les taux de couplage sont évalués par dosage des fonc- tions acide carboxylique par la soude 0,1 N. La validité de ce test est prouvée en confirmant sur témoin l'absence de toute hydrolyse des fonctions amide sur le même support n'ayant pas subi l'activation et le couplage. Les résultats obtenus sont les suivants: p H Nombre de moles Rendement par fixéespar gramme rapport au greffage ' 6,5 2,55 10-4 77 % Lysine 7,5 1,34 10-4 40,5 % 8,5 2,2 10-4 66,7 % 6,5 0,88 10-4 26,5 % Acide 7,5 1,08 10-4 33 % glutamique 8,5 1,03 10-4 31,1 % Exemple 12 Fixation d'une enzyme (chymotrypsine) sur un support. On utilise le support obtenu à l'exemple 1. Apres hydratation du support, l'activation est effec- tuée dans des conditions identiques à celles décrites à l'exemple 11 Le couplage de la chymotrypsine est réalisé au p H optimum de 7 dans des conditions équivalentes à cel- les décrites pour le couplage des acides aminés La con- centration de la solution de chymotrypsine n'est que de - 2 g/litre. Le support subit ensuite 4 lavages: ler lavage: 17 h en tampon MES ( 0,1 M) 2 eme lavage: 7 h en tampon MES ( 0,1 M) Na Cl( 1 M) à p H 7. 3 eme lavage: 41 h dans une solution de H Cl( 10 3 M) Na Cl( 1 M) à p H 3. 4 eme lavage: 7 h en tampon TRIS ( 0,0 OM)Ca C 12 ( 0,05 M) à p H 8. Les résultats sont évalués en: poids de chymotrypsine par gramme de support, déduits des mesures de densité optique sur le milieu réactionnel; et activités enzymatiques mesurées sur les diffé- rentes solutions et sur la poudre. L'activité enzymatique est exprimée en Unités Inter- nationales (UI) "on rappelle qu'une Unité Internationale représente le nombre de micromoles de soude ajoutées, nécessaires pour neutraliser les fonctions acide carbo- xylique libérées par l'hydrolyse de l'ester éthylique de l'acétyltyrosine (ATEE) sous l'action de la chymotrypsine J Dans la solution de couplage la concentration en chy- motrypsine chute de 1,93 g/l à 1,815 g/1 l une quantité de 1,15 mg est donc fixée par gramme support. Parallèlement l'activité enzymatique de la solution chute de 259 UI à 7,68 UI. L'activité enzymatique finale mesurée par gramme de support est de 25,8 UI. Exemple 13 Fixation de y-globulines sur un support. On utilise le support obtenu à l'exemple 2. Apres hydratation du support, les fonctions amide sont activées en agitant la poudre en suspension dans une solu- tion à 2,5 % de glutaraldéhyde en tampon phosphate à p H 7,2, pendant 1 heure à 4 C Après rinçage de la poudre, on couple des y-globulines G humaines marquées à 1 l'iode 125, p a r agitation de la poudre 16 - en suspension dans une solution de 1 mg/ml de y-globulines (*yg) en tampon phosphate à 40 C, pendant une nuit. Des lavages intenses en tampon phosphate sont répétés afin d'éliminer les protéines adsorbées. Dans ces conditions la fixation de yg est évaluée à 0,6 mg par gramme de support. Exemple 14 Fixation de y-globulines sur un support. On utilise le support obtenu à l'exemple 3. L'activation des fonctions acide carboxylique, après hydratation, est réalisée en présence de 1-cyclohexyl-3- ( 2-morpholino-éthyl)carbodiimide dans une solution tam- pon MES acide 2-N(morpholino)>thane-sulfonique ( 0,1 M), à p H 4,75, pendant 1 heure à 20 'C Le support rincéest mis en suspension dans une solution de y-globulines G humaines ( 1 mg/ml) et agité une nuit à 4 çC Les lavages sont effec- tués en tampon MES La fixation atteint 7 mg de y-globu- lines G humaines par gramme de support. Exemple 15 Fixation de y-globulines sur un support. On utilise le support obtenu à l'exemple 4. La fixation de y-globulines G humaines marquées à l'iode 125, après hydratation et activation par le glutaraldéhyde conduit, dans les condi- tions habituelles, à la fixation de 0,7 mg de yg par gramme de support. Exemple 16 Fixation de y-globulines sur un support. On utilise le support obtenu à l'exemple 5. Les y-globulines G humaines fixées sur ce support dans des conditions équivalentes à celles décrites dans l'exem- ple 14 sont de 25 à 35 pg par cm 2 de surface du support. Exemple 17 Fixation de y-globulines sur un support. On utilise le support obtenu à l'exemple 6. La fixation de y-globulines G humaines dans des con- 17 - ditions équivalentes à celles décrites dans l'exemple 13 atteint 20 à 30 pg par cm 2 de surface du support - Exemple 18 Fixation de y-1 globulines sur un support. On utilise le support obtenu à l'exemple 7. La fixation de y-globulines G humaines dans les con- ditions habituellement employées pour les fonctions acide carboxylique (exemple 14) est de 45 pg/cm 2 de surface du support. Exemple 19 Fixation de y-globulines sur un support. On utilise le support obtenu à l'exemple 8. Le support permet dans les conditions habituelles (exemple 14) la fixation de 80 à 130 pg de y-globulines G humaines par cm de sa surface. Exemple 20 Fixation d'hématies humaines sur un support. On utilise le support obtenu à l'exemple 9. La fixation irréversible d'hématies humaines sur ce support est réalisée après hydratation et traitement in- termédiaire du support par l'éthylène-imine fixée par le carbodiimide. Les conditions opératoires sont les suivantes: Les microbilles greffées sont plongées dans une so- lution d'éthylène-imine de poids moléculaire 30 000 à 000 dans un tampon MES, sous agitation rotative, à raison de 50 mg d'éthylène-imine par gramme de microbilles. Ce traitement dure 90 minutes à température ambiante. Les microbilles sont ensuite transférées dans une solution contenant, en concentrations finales, les éléments sui- vants, pour 0,25 gramme de microbilles/ml de solution: polyéthylèneimine: 12,5 mg/ml 1-cyclohexyl-3 ( 2-morpholinoéthyl)carbodiimide: mg/ml L'ensemble est maintenu 48 h à température ambiante, sous agitation rotative. 18 - Les microbilles sont rincées à l'eau et traitées à nouveau 4 h à température ambiante dans une solution con- tenant le carbodiimide ( 50 mg/ml) et du chlorure d'ammonium ( 1 M) Après de nombreux rinçages-, elles sont stockées en tampon TRIS ( 10 m M) à p H 7,4 en présence de Na N 3 ( 0,2 %). Avant de permettre l'adsorption des hématies sur les micro- billes, les 2 éléments sont lavés séparément dans un tampon sucroseacétate ( 7/3) à 310 m OSM à p H 5 (il est rappelé que 1 OSM est la pression osmotique exercée par une solu- tion aqueuse contenant 1 mole de soluté (molécule ou ion) par litre, séparée de l'eau pure par une membrane imper- méable à ce soluté). Une suspension 50/50 en volume de microbilles est ajoutée goutte à goutte dans une suspension 50/50 en volume de globules rouges, dans les mêmes proportions Une agitation rotative très légère est appliquée pendant 10 minutes Un rinçage est ensuite effectué avec le même tampon à p H 7,4 On prépare une solution de glutaraldéhyde ( 310 m OSM 1 %) dans un tampon PBS (Phosphate Buffer Saline: solution isotonique tamponnée) Les microbilles sont mises en suspension à rai- son de 10 % de microbilles dans une solution contenant 0,5 % de glutaraldéhyde La réaction dure 1 heure à tem- pérature ambiante Différents rinçages sont effectués à 4 C: glycine ( 0, 1 M) tampon PBS suivis d'une incubation d'une heure en solution de glycine. Le rinçage final est effectué en tampon PBS. Les hématies du milieu réactionnel sont comptées sur -cellule de Malassez (lame qui permet de dénombrer les cellules) et évaluées enoutreaprès hémolyse en milieu ammo- niacal On peut ainsi estimer qu'il y a de 8 à 9 108 héma- ties fixées par gramme de support. Exemple 21 Fixation d'hématies humaines sur support On utilise le support obtenu à l'exemple 4 sur lequel on adsorbe des hématies humaines puis on les fixe au glu- 19 - taraldéhyde Les conditions opératoires décrites dans l'exemple 20 sont reprises, en évitant le traitement à l'éthylène-imine. La fixation d'hématies est estimée du même ordre de grandeur, soit 8 à 9 10 hématies par gramme de support. Exemple 22 Fixation d'acide glutamique sur un support. On utilise le support obtenu à l'exemple 10. L'activation des fonctions acide carboxylique et la fixation d'acide glutamique sont réalisées en un seul temps La poudre est mise en suspension pendant 17 h à 4 C dans une solution contenant l'acide glutamique ( 50 g/l)et dul-cyclohexyl-3-( 2-morpholinoéthyl)carbodi- imide ( 10 %) en tampon MES ( 0,1 M) à p H 4,75 Pour 1 gram- me de support 10 ml de solution sont nécessaires. Le dosage des fonctions acide carboxylique sur le support couplé permet, par rapport au témoin non-couplé, d'évaluer un taux de 14 % en poids d'acide glutamique fixé par liaison irréversible. III Utilisation des adsorbants selon l'invention: appli- cation à l'épuration immunologigue. L'épuration immunologique est une application parti- culière du principe de la chromatographie d'affinité L'é- limination du milieu plasmatique des éléments indésira- bles (ex anticorps, antigènes, complexes immunes) est réalisée par m i S e e N contact avec un support qui pos- sède à sa surface les éléments actifs réagissant spéci- fiquement avec l'élément à éliminer. Les techniques d'épuration plasmatique les plus cou- ramment employées sont actuellement les plasmaphérèses. Les éliminations sont dans ce cas non spécifiques avec perte importante de plasma, coûteuses et on observe un certain nombre d'accidents. La fabrication d'adsorbants obtenus à partir de sup- ports polymères greffés, possédant des caractéristiques mécaniques variées et a y a N t f i x é irréversiblement - différentes biomolécules, ouvre une large voie d'applica- tion dans ce domaine. Quelques uns des adsorbants décrits dans la deuxième partie ont été utilisés pour mettre en évidence leur ca- pacité d'épuration. A.Epuration "in vitro" Exemple 23 On utilise l'adsorbant obtenu à l'exemple 14. Des lapins (blancs de Bouscat) sont immunisés par injection intradermique de y-globulines G humaines (de la société Sigma: fraction II de Cohn) Des prélèvements réguliers sont effectués pour le dosage des anticorps et la constitution de "pools d'anticorps" utilisés lors des "épurationsin vitro". Le dosage quantitatif des anticorps est effectué par une méthode radioimmunologique du type sandwich utilisant des y-globulines G humaines (y GH) radioiodées ( 1125). Selon cette méthode, des y GH fixées sur des particules de cellulose sont mises en contact simultanément avec l'anti- sérum et le traceur 1251 y GH en excès Les y GH fixées sur cellulose sont en excès pour piéger tous les anticorps. L'excès de&traceur est éliminé par lavage La quantité de traceur fixée au support par l'intermédiaire des anti- corps et des y GH est proportionnelle à la quantité d'anti- corps présente dans l'antisérum Les résultats comparés à un standard sont exprimés en pg/ml. Le pool d'anticorps prélevé sur lapin est dilué avec du sérum de lapin normal A l'aide d'une pompe péristal- tique de type Mastuflex) la solution est perfusée dans l'épurateur; le système fonctionne en circuit fermé; des prélèvements successifs sont effectués pour le dosage des anticorps anti y GH et des protéines totales. Les conditions opératoires de deux essais et les résultats d'épuration "in vitro" sont indiqués dans le *tableau suivant. 21 - Essai n 2 Surface totale du 4 200 4 200 support (cm 2) Concentration en anti 19,7 43 corps (pg/ml) Volume de plasma (ml) 30 50 Quantité d'anticorps 591 2 150 (mg) Débit (ml/mn) 5 5 Temps (mn) 60 60 % d'épuration 97 75 Anticorps "épurés" 573 1 612 (l'g) Exemple 24 On utilise l'adsorbant obtenu à l'exemple 16 pour réaliser des-essais d'épuration de sérum renfermant des anticorps anti-y-globulines G humaines, dans des condi- tions analogues à celles de l'exemple 23. Les conditions opératoires de deux essais d'épuration "in vitro" et les résultats obtenus sont rassemblés dans le tableau suivant. Essai n 1 2 ' Surface totale du support (cm 2) 210 420 Conc en anticorps (pg/ml) 4,7 4,7 Volume de plasma (ml) 30 30 Quantité d'anticorps (ig) 141 141 Débit (ml/mn) 15 15 Temps (mn) 60 60 % d'épuration 10 40 Anticorps "épurés" (Pg) 14 56,4 22 - Exemple 25 On utilise l'adsorbant obtenu à l'exemple 18 pour réaliser un essai d'épuration dé sérum renfermant des anticorps anti-y globulines G humaines, dans des con- ditions analogues à celles de l'exemple 23. Surface totale du support (cm 2) 630 Conc en anticorps (pg/ml) il Volume de plasma (ml) 30 Quantité d'anticorps Exemple 26 On utilise l'adsorbant obtenu à l'exemple 19 pour réaliser un essai d'épuration de sérum renfermant des anticorps anti-y-globulines G humaines, dans des conditions analogues à celles de l'exemple 23. Surface totale du support (cm 2) 210 Concentration en anticorps (pg/ml) 16 Volume de plasma (ml) 30 Quantité d'anticorps (pg) 480 Débit (ml/mm) 5 Temps (mn) 60 % d'épuration 9 Anticorps "épurés" (lig) 48 Exemple 27 On utilise l'adsorbant obtenu à l'exemple 20. La capacité d'adsorption spécifique de l'antigène A porté par les hématies fixées sur le support a été véri- fiée par rapport à l'activité non spécifique vi-à-vis d'un anticorps B Pour cela les taux d'anticorps anti A et anti B contenus dans un sérum ont été mesurés avant et après incubation d'une heure à 370 C du support dans ce sérum. On élimine les anticorps anti A présents dans un sang frais humain. Les activités sont mesurées suivant la méthode décri- 23 - te par C ROPARS, A MULLER, C HUREL et J LEBLANC dans B 1 Transf and Imm, tome XXIV, n 1 ( 1981), Le sérum de départ est titré au 256 e. Les conditions de deux essais réalisés et leurs ré- sultats sont indiqués dans le tableau suivant: Le taux de protéines total est resté pratiquement constant. B.Epuration "'in vivo". Exemple 28 On utilise l'adsorbant obtenu à l'exemple 14. Un shunt artério-veineux (jugulaire-carotide) est préalablement posé sur un lapin immunisé par injection intradermique de y-globulines G humaines et-anesthésié au Nembutal. Le sang est perfusé directement sur une colonne contenant 25 à 30 g de l'adsorbant Le débit est de 10 à 15 ml/mn L'animal est hépariné au préalable et par perfusion au cours de l'opération La circulation sanguine extracorporelle dure lh 30 Le taux d'anticorps est de 22,2 pg/ml au départ et ae 2,21 pg/ml après épuration Les protéines totales chutent de 56 mg/ml à 44,8 mg/ml. L'invention ne se limite aucunement à oeux de ses modes de réa- lisation et d'application envisagés ou décrits dans les exemples En particulier, on obtient des résultats satisfaisants en effectuant le greffage direct du monomère sur le support particulaire de base, no- tamment dans les conditions préférées qui ont été définies précédenuent. Essai n 1 2 Poids de support sec (mg) 320 630 Dilution du sérum 1/4 1/2 Quantité de sérum (ml) 2 2 Epuration: anti A 93 % 87,6 % Epuration: anti B X O X O 24 - REVENDICATIONS 1 Support particulaire pour la fabrication d'adsor- bants pour chromatographie d'affinité sur colonne, carac- térisé en ce qu'il est essentiellement constitué de par- ticules d'une matière polymère de base aptes à être utili- sées en chromatographie sur colonne et sur lesquelles sont greffées, essentiellement en surface, des molécules d'au moins un monomère insaturé capable de former un copolymère avec la matière de base et porteur d'au moins une fonction chimique capable de former, ultérieurement, dans des conditions non dénaturantes, une liaison cova- lente avec le ligand utilisé dans l'adsorption envisagée. 2 Support particulaire selon la revendication 1, caractérisé en ce que la matière de base est choisie par- mi le chlorure de polyvinyle, le polystyrène, le poly- chlorotrifluoroéthylène et leurs copolymères aptes à être utilisés, à l'état de particules, en chromatographie sur colonne. 3 Support particulaire selon la revendication 1 ou 2, caractérisé en ce que le monomère porte au moins une fonction acide carboxylique, une fonction amide ou une fonction amine. 4 Support particulaire selon la revendication 3, ca- ractérisé en ce que le monomère est choisi parmi l'acide acrylique, l'acrylamide et l'allylamine Procédé pour la préparation du support particulai- re greffé selon l'une des revendications 1 à 4, caracté risé en ce qu'il consiste essentiellement à effectuer le greffage radiochimique, sur des particules d'une matière polymère de base choisie, du monomère insaturé choisi, en solution dans un solvant non agressif vis à vis des réac- tifs ou-en l'absence de solvant. 6 Procédé pour la préparation du support particulai- re greffé selon l'une des revendications 1 à 4, caracté- risé en ce qu'il consiste essentiellement à effectuer le greffage radiochimique, sur des particules d'une matière - polymère de base choisie dont la taille est située dans la gamme d'environ 10 -à environ 5 000 i, du monomère insatu- ré choisi, en solution à une conicentration de 10 à 80 % en poids, dans l'eau, l'acétone ou l'éthanol purs ou en mélange, pendant une durée de 1 à 6,5 heures, à une tem- pérature située dans la gamme allant de la température ambiante à la température d'ébullition du solvant utilisé, avec une dose d'irradiation comprise dans la gamme de 0,5 à 8 Mrad. 7 Procédé selon la revendication 5 ou 6, caractérisé en ce que le greffage a lieu après préirradiation par des rayonnements ionisants provenant d'accélérateurs d'élec- trons ou de sources de cobalt 60, en présence d'oxygène. 8 Procédé selon la revendication 5 ou 6, caractérisé en ce que le greffage a lieu apres préirradiation par des rayonnements ionisants provenant d'accélérateurs d'élec- trons ou de sources de cobalt 60, en l'absence d'oxygène. 9 Adsorbant pour chromatographie d'affinité, carac- térisé en ce qu'il résulte de la fixation covalente du ligand spécifique de la substance à adsorber, sur le support particulaire selon l'une des revendications 1 à 4. Procédé pour la préparation de l'adsorbant selon la revendication 9, caractérisé en ce qu'il consiste à fixer par covalence le ligand spécifique de la substance à adsorber, sur le support après activation de celui-ci, précédée de préférence d'une hydratation. 11 Utilisation de l'adsorbant selon la revendication 9, en particulier dans le domaine de la biologie, et no- tamment pour extraire ou éliminer une substance biologi- que du sang, "in vitro" ou par circulation extracorporel- le "in vivo".